(57)【要約】【課題】本発明は、機械的強度に優れ、ヘイズや異物が低減され、フィルター詰まりや送液トラブルを防止でき、ポリブチレンテレフタレートを安定して連続的に直接エステル化反応し、重縮合反応することにより製造する方法を提供する。【解決手段】ポリブチレンテレフタレートの製造方法において、エステル化反応槽内の気相と接している壁面に１分間に５リットル以上の１，４−ブタンジオールを噴霧することで、エステル化反応槽内で発生する異物の固着を防止することを特徴とする、連続的なポリブチレンテレフタレートの製造方法。【選択図】なし【特許請求の範囲】
【請求項１】
テレフタル酸を主成分とするジカルボン酸と１，４−ブタンジオールを主成分とするジオールとを、エステル化反応槽において連続式にてエステル化反応させた後、次いで重縮合反応槽において重縮合反応させてポリブチレンテレフタレートを製造する方法において、エステル化反応槽内の気相と接している壁面に、１分間に５リットル以上の１，４−ブタンジオールを噴霧することを特徴とするポリブチレンテレフタレートの製造方法。
【請求項２】
エステル化反応槽内の気相と接している壁面に、１８０℃から２２０℃の１，４−ブタンジオールを噴霧することを特徴とする請求項１記載のポリブチレンテレフタレートの製造方法。
【請求項３】
エステル化反応槽内の気相と接している壁面に噴霧する１，４−ブタンジオールが、エステル化反応槽へ還流する１，４−ブタンジオールを主成分とした還流液であることを特徴とする請求項１または２記載のポリブチレンテレフタレートの製造方法。
【請求項４】
反応触媒として、有機チタン化合物の存在下でエステル化反応を行うことを特徴とする請求項１〜３のいずれかに記載のポリブチレンテレフタレートの製造方法。
【請求項５】
該有機チタン化合物が、テトラブトキシチタンであることを特徴とする請求項１〜４のいずれかに記載のポリブチレンテレフタレートの製造方法。
【発明の詳細な説明】
【技術分野】
【０００１】
本発明は、優れた品質のポリブチレンテレフタレートを直接連続重合により製造する方法に関する。
【背景技術】
【０００２】
ポリブチレンテレフタレート樹脂は優れた物理的、化学的性質を有するため、繊維、フィルム、その他多くの成形品など、種々の用途に広く用いられている。また、強度や弾性率等の機械特性、耐熱性等が優れているため、特にエンジニアリングプラスチックとして広く用いられている。
【０００３】
このようなポリブチレンテレフタレート樹脂の製造方法の中で、テレフタル酸と１，４−ブタンジオールとのエステル化反応によりビスヒドロキシブチルテレフタレートおよびその低重合物を得るエステル化工程と、ビスヒドロキシブチルテレフタレートおよびその低重合物を高温、高真空下で過剰の１，４−ブタンジオールを留出させつつ重縮合させて高重合度ポリブチレンテレフタレートを得る重縮合工程とからなる直接連続重合を用いた製造方法は、従来の生産性を著しく向上させる技術として、現在主流に成りつつある。この製造方法では、触媒に有機チタン化合物やスズ化合物を用いて反応促進を行い、かつ分解抑制剤としてリン化合物などを添加剤として用いる技術が好適に用いられている。特に有機チタン化合物は、原料の１，４−ブタンジオールが分解して副生するテトラヒドロフランの発生量を低減し、高粘度品を得る場合の重合反応を効率化できるため、添加量の増加が望まれる。
【０００４】
しかし、触媒や添加剤の利用は凝集物の原因となり、これが原因とみられる製品への異物混入が増加するため、生成したポリブチレンテレフタレート樹脂を濾過した際に、濾圧の上昇、さらにはヘイズ上昇等を発生させて、最終的には引張破断強度の低下、フィルムとした際の表面異物の増加といった、成形品とした時の物性低下を引き起こす。例えば特許文献１では、エステル化反応槽の出口からポリマー抜き出しダイの出口までの間の反応生成物流路にフィルターを設置する提案がされているが、この方法ではフィルターの目開きに相当した大きさの異物しか除去出来ず、フィルターの目開きをより小さくすると、濾圧が上昇し、目詰まりやフィルター交換の頻度増加となる。さらには、反応で発生する異物を根本的に少なくするといった問題は解決できていない。
【０００５】
例えば特許文献２では、重縮合反応を行う反応槽の上部に設置された減圧溜去配管内壁及び／または該反応槽内の気相部と接する壁面を一定の温度以下に制御することで、壁面に付着した物質の加熱による変質を抑制できることが開示されている。
【０００６】
また、例えば特許文献３では、エステル化反応槽内の気相と接している壁面温度を、反応槽内の気相圧力における１，４−ブタンジオールの沸点以下、エステル化反応により得られるビスヒドロキシブチルテレフタレートおよび低重合物の融点以上に制御することで、気相と接している壁面全体に液膜を形成し更新させ異物の生成を防止することが記載されている。
【先行技術文献】
【特許文献】
【０００７】
【特許文献１】特開２００１−２７０９３７号公報
【特許文献２】特開２００２−１９４０７２号公報
【特許文献３】特開２００８−３０８６７９号公報
【発明の概要】
【発明が解決しようとする課題】
【０００８】
しかしながら、これらの方法では、ある程度異物の生成は低減されるものの、反応槽壁面にいったん異物が固着、乾固すると、反応を長時間連続的に行なう過程で異物が粗大化する傾向にあったため、異物の固着を防止する観点から更なる改善が求められていた。
【０００９】
本発明は、上述した従来技術における課題に鑑み、生産性や反応効率、さらには品質安定を目的に用いている添加剤や触媒、かかる高効率なエステル化反応によって生じたオリゴマーなどが反応槽の気相部に付着固化し、これが反応液中に落下、混入することで生じる問題を、生産性に影響を与えること無く解消することで、製造工程における濾過圧力の高まりを抑制し、色調に優れ、ヘイズや異物が低減され、成形品、フィルム、モノフィラメント、繊維等に好適に使用することができる高品位のポリブチレンテレフタレート樹脂を提供することを目的とする。
【課題を解決するための手段】
【００１０】
本発明者らは、上記の目的を達成するために鋭意検討を重ねた結果、本発明に至った。すなわち、本発明は、
（１）テレフタル酸を主成分とするジカルボン酸と１，４−ブタンジオールを主成分とするジオールとを、エステル化反応槽において連続式にてエステル化反応させた後、次いで重縮合反応槽において重縮合反応させてポリブチレンテレフタレートを製造する方法において、エステル化反応槽内の気相と接している壁面に、１分間に５リットル以上の１，４−ブタンジオールを噴霧することを特徴とするポリブチレンテレフタレートの製造方法、
（２）エステル化反応槽内の気相と接している壁面に、１８０℃から２２０℃の１，４−ブタンジオールを噴霧することを特徴とする（１）記載のポリブチレンテレフタレートの製造方法、
（３）エステル化反応槽内の気相と接している壁面に噴霧する１，４−ブタンジオールが、エステル化反応槽へ還流する１，４−ブタンジオールを主成分とした還流液であることを特徴とする（１）または（２）記載のポリブチレンテレフタレートの製造方法、
（４）反応触媒として、有機チタン化合物の存在下でエステル化反応を行うことを特徴とする（１）〜（３）のいずれかに記載のポリブチレンテレフタレートの製造方法、
（５）該有機チタン化合物が、テトラブトキシチタンであることを特徴とする（１）〜（４）のいずれかに記載のポリブチレンテレフタレートの製造方法である。
【発明の効果】
【００１１】
本発明によれば、生産性を落とすこと無く、製品段階で問題となる異物の発生を抑制して濾過圧力の上昇を抑え、色調に優れ、ヘイズや異物が低減されたポリブチレンテレフタレート樹脂を生産することが可能となる。さらに、濾過した際の圧力が低下することによるフィルターの交換頻度は飛躍的に低減し、有機チタン化合物由来の粗大異物が原因となっていた送液ポンプ詰まりなど、多くの工程トラブルを解消することができる。このような高品位のポリブチレンテレフタレート樹脂は、成形品、フィルム、モノフィラメント、繊維等に好適に使用することができる。
【発明を実施するための形態】
【００１２】
以下、本発明を詳細に説明する。
【００１３】
本発明において製造されるポリブチレンテレフタレート樹脂とは、テレフタル酸を主成分とするジカルボン酸成分と、１，４−ブタンジオールを主成分とするジオール成分を用いた重縮合反応によって得られた、主鎖にエステル結合を有する高分子量の熱可塑性ポリエステルである。ここで、「主成分」とは、全ジカルボン酸または全ジオール中、６０モル％以上を占める成分を指す。好ましくは９０モル％以上である。他の酸成分および／または他のジオール成分を共重合成分として一部用いる事もできる。この場合、酸成分の例としてはイソフタル酸、オルトフタル酸、ナフタレンジカルボン酸、ジフェニルジカルボン酸、ナトリウムスルホイソフタル酸などの芳香族ジカルボン酸、シクロヘキサンジカルボン酸、デカリンジカルボン酸などの脂環族ジカルボン酸、シュウ酸、マロン酸、コハク酸、セバシン酸、アジピン酸、ドデカン二酸などの脂肪族ジカルボン酸等が挙げられる。ジオール成分の例としてはエチレングリコール、ジエチレングリコール、トリエチレングリコール、ポリエチレングリコール、プロピレングリコール、ネオペンチルグリコール、１，６−ヘキサンジオール、ポリプロピレングリコール、ポリテトラメチレングリコール等の脂肪族ジオール、１，４−シクロヘキサンジオール、１，４−シクロヘキサンジメタノール等の脂環式ジオール、２，２−ビス（４’−ヒドロキシフェニル）プロパン等の芳香族ジオールなどが挙げられる。これらを２種以上用いてもよい。これらの共重合成分はそれぞれテレフタル酸または１，４−ブタンジオールに対して４０モル％以下であることが好ましい。
【００１４】
本発明のポリブチレンテレフタレートの製造方法は、少なくとも、（１）テレフタル酸を主成分とするジカルボン酸と１，４−ブタンジオールを主成分とするジオールとを、エステル化反応槽において連続的にエステル化反応させてオリゴマーを得る工程、（２）前記（１）により得られるオリゴマーを予備重縮合反応槽において連続的に重縮合反応させて低重合ポリマーを得る工程および（３）前記（２）により得られる低重合ポリマーを重縮合反応槽において連続的にさらに重縮合反応させてポリブチレンテレフタレートを得る工程を有する。かかるポリブチレンテレフタレートの製造方法には、エステル化反応槽、予備重縮合反応槽および重縮合反応槽を有する直列連続槽型反応器が好ましく用いられる。
【００１５】
具体的にはジオール成分とジカルボン酸成分を主体とする原料をスラリー調整し、そのスラリーをエステル化反応槽に供給し、エステル化反応を行い、得られたエステル化反応生成物であるオリゴマーを予備重縮合反応槽及び最終重合機を経て重縮合反応させる。
【００１６】
まず、上記工程（１）について説明する。テレフタル酸を主成分とするジカルボン酸と１，４−ブタンジオールを主成分とするジオールを含む原料をスラリー調製し、そのスラリーをエステル化反応槽に連続的に供給し、連続的にエステル化反応を行うことが好ましい。エステル化反応槽に供給するスラリーは、ジカルボン酸と、ジオールの少なくとも一部を混合することにより得ることができる。原料となるジオールの一部を用いてスラリー調製された場合、残りのジオールをエステル化反応槽へ直接供給することもできる。本発明の好ましい形態としては、ジカルボン酸成分に対するジオール成分の仕込みモル比は、多ければ多いほど異物の少ないポリマーが出来やすいが、エネルギー負荷も増大するため１．４以上が好ましく、１．５以上が好ましい。２．０以下が好ましく、１．８以下が好ましい。ジカルボン酸に対するジオールの仕込み比率（モル比）を１．４以上とすることにより、エステル化反応率および重縮合反応速度をより向上させ、得られるポリブチレンテレフタレートの物性を向上させることができる。一方、ジカルボン酸に対するジオールの仕込み比率（モル比）を２．０以下とすることにより、各反応槽の熱効率を高く保ち、テトラヒドロフランの副生を抑制することができる。なお、過剰に仕込まれたジオールは、後述の重縮合反応において系外へ抜き出されることが好ましい。
【００１７】
本発明に用いるエステル化反応槽の型式としては特に限定されるものではないが、例えば、縦型攪拌完全混合槽、縦型熱対流式混合槽、棚段型反応槽などを用いることができ、複数の反応槽を用いる場合はこれら同種または異種の複数基の槽を直列する複数槽とすることができる。本発明においては、好ましくは縦型撹拌完全混合槽である。エステル化反応槽は、反応槽内部に熱媒コイルと熱媒ジャケットを上部と下部へ設けることが好ましい。上部ジャッケットと下部ジャッケットは分割されており、別々に温度制御されている。
【００１８】
エステル化反応槽の留出口には精留塔をつけることが好ましく、精留塔により留出物中の水及びテトラヒドロフランと１，４−ブタンジオールを分離することができる。精留塔の塔頂からは水及びテトラヒドロフランを主成分とする留出物が留出され、コンデンサーで凝縮された後、回収工程へ送液される。１，４−ブタンジオールを主成分とする留出物は精留塔の底部で凝縮し還流液として、エステル化反応槽へ返送されることが好ましい。また、その際に、ジカルボン酸に対するジオールの仕込み量を過剰にした場合にはエステル化反応槽中でのモル比を調整するため、還流液の一部を系外へ留出させてもよい。この場合、留出させた１，４−ブタンジオールを主成分とする留出物は再度、原料として用いることができ、精留して使用してもよいし、そのまま使用してもよい。
【００１９】
エステル化反応槽へ返送される１，４−ブタンジオールの一部は、エステル化反応槽内に設けたリング状のヘッダーを設置したスプレーへ導入してもよく、また、原料の１，４−ブタンジオールの一部を該スプレーへ導入してもよい。
【００２０】
エステル化反応槽へ返送される１，４−ブタンジオールをスプレーへ導入する場合、還流液の４０％以上をエステル化反応槽へ還流させ、残りをスプレーへ導入することが好ましい。また、原料の１，４−ブタンジオールの一部をスプレーへ導入する場合は、原料の８０％以上は原料調整に用い、残りをスプレーへ導入することが好ましい。スプレーからの噴霧流量を１Ｌ／分／個以上とすることで、ノズル詰まりを防止し連続して安定的に噴霧できるため好ましい。これにより、得られるポリブチレンテレフタレートの品質が安定するため好ましい。
【００２１】
エステル化反応を効率的に進めるために、エステル化反応触媒を用いることが好ましい。エステル化反応触媒としては、有機チタン化合物が好ましい。本発明で好ましく用いられる有機チタン化合物は、
（Ｒ１Ｏ）ｎＴｉ（ＯＲ２）４−ｎ
（ただし、Ｒ１、Ｒ２は炭素数１〜１０の脂肪族、脂環族または芳香族の炭化水素基、ｎは０〜４の数字（小数含む）である。）で表されるチタン酸エステルおよび縮合物で代表される。
【００２２】
有機チタン化合物は具体的には、チタン酸のメチルエステル、テトラ−ｎ−プロピルエステル、テトライソプロピルエステル、テトラ−ｎ−ブチルエステル、テトライソブチルエステル、テトラ−ｔｅｒｔ−ブチルエステル、テトラ−２エチルヘキシルエステル、テトラオクチルエステル、フェニルエステル、ベンジルエステル、トリルエステルあるいはこれらの混合エステルなどがある。これらの中でも安価に入手できることからチタン酸のテトラ−ｎ−プロピルエステル（テトラ−ｎ−プロピルチタネート）、テトライソプロピルエステル（テトラ−イソプロピルチタネート）、テトラ−ｎ−ブチルエステル（テトラ−ｎ−ブチルチタネート）が好ましく、チタン酸のテトラ−ｎ−ブチルエステル（テトラ−ｎ−ブチルチタネート）が特に好ましく用いられる。これらの有機チタン化合物は１種のみを用いてもよく、２種以上を併用することができる。また、エステル化反応および重縮合時に同一種を用いてもよく、異種の有機チタン化合物を用いてもよい。
【００２３】
上記、有機チタン化合物は後述する有機溶媒で希釈してエステル化反応槽へ添加してもよく、希釈することなく１，４−ブタンジオール中へ添加し、１，４−ブタンジオールとともにエステル化反応槽へ添加してもよい。また、エステル化反応槽へ返送される還流液に直接添加してもよく、有機溶媒で希釈したものを還流液に添加してもよい。なお、還流液の一部をスプレーへ導入した場合は、残った還流液に前記有機チタン化合物を直接添加してもよく、有機溶媒で希釈したものを添加してもよい。
【００２４】
この場合の有機溶媒としてはイソプロパノール、ｎ−ブタノール、イソブタノール、エチレングリコール、プロピレングリコール、１，４−ブタンジオールなどが挙げられるが、品質面の影響等を考慮すると１，４−ブタンジオールが好ましく用いられる。
【００２５】
該有機チタン化合物の添加量は、Ｔｉ原子換算でポリマー総重量に対して２５〜７５ｐｐｍであることが好ましく、３０〜７０ｐｐｍがより好ましい。添加量が２５ｐｐｍ以上であるとエステル化速度が遅くなることを抑制し、テトラヒドロフランの副生を抑えることができるため好ましい。また、７５ｐｐｍ以下であると、得られるポリマーのヘイズを低くすることができるため好ましい。
【００２６】
また、有機チタン化合物を添加する場合、ジカルボン酸成分のエステル化反応率を９５〜９８％としてエステル化反応槽に添加することが好ましく、９６〜９７％がより好ましい。エステル化反応槽に添加する際、ジカルボン酸成分のエステル化反応率が９５％以上で有機チタン化合物を添加するとオリゴマー中のテレフタル酸の残存量が少ないため異物の発生を低減することができる。また、９８％以下で添加すると、テレフタル酸の残存と有機チタン化合物が反応を抑制し、ポリマーの溶液ヘイズを低減することができるため好ましい。
【００２７】
本発明におけるエステル化反応は有機チタン化合物の存在下で、反応温度は好ましくは２１０〜２６０℃、より好ましくは２２０〜２５０℃で行なうことが好ましい。圧力は好ましくは１３．３〜９３ｋＰａ以下、より好ましくは２０〜８７ｋＰａの減圧下で行うことが好ましい。エステル化反応により得られるオリゴマーの平均重合度は通常２〜５である。なお、オリゴマーの平均重合度、後述する低重合度ポリマーの平均重合度、ポリブチレンテレフタレートの平均重合度は、いずれも、ＧＰＣ（Ｇｅｌ Ｐｅｒｍｅａｔｉｏｎ Ｃｈｒｏｍａｔｏｇｒａｐｈｙ）にてＭｎ（数平均分子量）を測定し、ポリブチレンテレフタレート１繰り返し単位の分子量２２０で割ることにより求めることができる。
【００２８】
エステル化反応槽内の気相と接している壁面温度は、該反応槽内の気相圧力における１，４−ブタンジオールの沸点よりも低くすることが好ましく、また、エステル化反応によって得られるビスヒドロキシブチルテレフタレートおよび低重合物の融点よりも高くすることが好ましい。具体的には、壁面温度は、１,４−ブタンジオールの沸点よりも、５℃以下が好ましく、ビスヒドロキシブチルテレフタレートおよび低重合物の融点よりも、５℃以上高い方が好ましい。ここでいう気相と接している壁面温度とは、エステル化反応槽上部ジャケット温度のことである。
【００２９】
具体的な壁面温度としては、気相圧力によって異なるが、６５〜９０ｋＰａにおいて、１７５〜２２０℃が好ましく、より好ましくは、６５〜９０ｋＰａにおいて、１８０〜２１５℃である。さらに好ましくは、壁面温度は、６７〜８７ｋＰａにおいて、１８０〜２１０℃であり、さらにより好ましくは、７５〜８５ｋＰａにおいて、１８０〜２１０℃である。
【００３０】
壁面温度を上記温度範囲とすることで、エステル化反応槽内の気相と接している壁面に、１，４−ブタンジオールを主成分とする液膜が形成され、かつ、前記液膜が継続的に形成され更新することができる。
【００３１】
本発明で言う液膜とは、エステル化反応槽内の１，４−ブタンジオールを主成分とする蒸気が、前記反応槽内の気相と接している壁面で凝縮することによって形成される膜をいい、後述する１，４−ブタンジオールの噴霧による液流下と合わさって、継続的に更新される。
【００３２】
液膜を継続的に更新させるための壁面温度は、反応槽内気相部圧力における、１，４−ブタンジオールの沸点よりも、５℃以上低い方が好ましく、１０℃以上低い方がより好ましい。温度差が５℃以上低いと、液膜形成が十分に行われるため好ましい。また、壁面温度は、ビスヒドロキシブチルテレフタレートおよび低重合物の融点よりも５℃以上高い方が好ましく、１０℃以上高い方がより好ましい。５℃以上高いことで、壁面温度とビスヒドロキシブチルテレフタレートとの融点に差が出るため、液膜形成が十分となったり、また、攪拌負荷の低減にもつながる。温度差が十分あると液膜の形成と更新が十分にできることで、飛沫したビスヒドロキシブチルテレフタレートが気相部壁面にて固化し、撹拌トラブルの原因となることなく、安定してエステル化反応を行うことができる。
【００３３】
しかし、液膜には１，４−ブタンジオールの他にオリゴマーやチタンカルボン酸塩を含んでいるため、これらが前記壁面に付着、固化していったん異物として析出すると、反応過程において粗大化してしまう。液膜形成に加えて、後述する噴霧によって、反応槽壁面の凝縮液を絶えず更新することで、異物が壁面に付着することを防止し、さらにたとえ異物が付着しても、その異物が粗大化する前に、反応液中に流れ落ちるようにすることができる。なお、本発明でいう異物は、得られたポリブチレンテレフタレートを乾燥後、温度２５５℃〜２６５℃、濾過面積２．０ｃｍ２の１０μｍ焼結繊維フィルターを用いて、吐出量６．８ｇ／ｍｉｎの条件下で濾過した際に焼結繊維フィルターに付着したポリマーをＯ−クロロフェノールで加熱溶解させた溶解液を、５０μｍのメンブレンフィルターで濾過し、濾液をさらに５μｍのメンブレンフィルターで濾過して回収される濾上物をいう。なお、粗大異物とは、１００μｍ以上の大きさの異物をいい、後述するフィルターの孔径よりも大きいため、フィルターを詰まらせる原因となる。
【００３４】
なお、凝縮液とは、エステル化反応槽内で発生する１，４−ブタンジオールの蒸気が壁面で凝縮することによって形成される液と、噴霧する１，４−ブタンジオールが合わさって気相部壁面を流下する液を言う。１，４−ブタンジオールを主成分とするものである。
【００３５】
本発明においては、エステル化反応槽内の気相と接している壁面に、１分間に５リットル以上の１，４−ブタンジオールを噴霧することを特徴とする。１分間に５リットル以上の１，４−ブタンジオールを噴霧することで、気相部壁面を継続的に洗い流すことができる。より好ましくは１分間に１０リットル以上、さらに好ましくは１分間に１５リットル以上である。流量が１分間に５リットル未満になると気相部壁面に満遍なく噴霧することができなくなったり、連続的に安定して噴霧できなくなり本発明の目的を達成することができない。上限としては、用いる原料の量、生産量にもよるが、好ましくは、エステル化反応槽へ返送される還流液の６０％以下が好ましい。原料の一部をスプレーへ導入する場合は、１分間に１００リットル以下が好ましい。
【００３６】
噴霧する方法としては、エステル化反応槽の壁面に噴霧することができれば、特に制限はないが、好ましくはエステル化反応槽上部に複数のスプレーノズルを取り付けたリング状のヘッダーを設けることが好ましい。エステル化反応槽の壁面全体に噴霧することができれば好ましい。
【００３７】
なお、噴霧する流量は、エステル化反応槽気相部壁面へ噴霧される１，４−ブタンジオールの流量を言う。例えばスプレーノズルを用いて噴霧する場合、スプレーノズルの個数とノズル１個あたりの流量の積がエステル化反応槽気相部壁面へ噴霧する流量となる。ノズルから出る１，４−ブタンジオールの線速度を一定に保つために、ノズルの口径はノズル１個あたりの流量により適宜選択する。
【００３８】
リング状のヘッダーへ取り付けたスプレーノズルの個数は噴霧する放射角を考慮し、気相部壁面へ満遍なく噴霧できる個数が好ましい。個数が少なすぎると全体に満遍なく噴霧することが出来なく、多すぎても噴霧するスプレーが重なり合い打ち消し合うことがあるため好ましくない。スプレーノズルから噴霧する１，４−ブタンジオールの放射角は、スプレーノズル出口から円周状へ広がる１，４−ブタンジオールの角度をいう。通常１個のスプレーノズルの放射角は６０〜１２０度が一般的であるため、上記放射角を有するスプレーノズルを用いる場合は、スプレーノズルは３〜６個が好ましい。
【００３９】
また、スプレーノズルはリング状のヘッダーへ等間隔に配置することが好ましい。これにより、反応槽壁面全体に満遍なく噴霧させることが好ましい。
【００４０】
噴霧する１，４−ブタンジオールの温度は、１８０℃から２２０℃とすることが好ましい。温度を１８０℃から２２０℃とすることで、内液のビスヒドロキシブチルテレフタレートおよび低重合物の融点以上となり、気相部壁面温度と近いため、液膜形成と噴霧による凝縮液の流下を効率的に実施することが可能となる。また上記温度は、気相部における１，４−ブタンジオールの沸点以下であるため、スプレーノズルから噴霧された１，４−ブタンジオールが瞬時に気化することがない。そのため、スプレーノズルの流量が変動することを防止し安定して反応槽壁面に満遍なく噴霧することが可能となる。
【００４１】
噴霧する１，４−ブタンジオールの温度は、壁面温度と２０℃以内の温度差とすることが好ましい。２０℃以内の温度差であれば、１,４−ブタンジオールの温度が、壁面温度より高くても低くても構わない。上記範囲にある場合、エステル化反応槽内温を一定に保つための熱量が大きくなることを防げるので、効率よくポリマーを生産することができる。
【００４２】
気相部壁面へ１，４−ブタンジオールを噴霧することで、気相部壁面温度を制御させ液膜の形成を継続的に実施させた場合に比べ、更に流下による効果を飛躍的に向上させ、気相部壁面でフィルター目詰まりの原因となる粗大異物を減少でき、濾過圧力上昇を抑制し製造工程内のポリマーフィルター交換頻度を少なくすることができる。
【００４３】
次に、（２）上記（１）により得られるオリゴマーを予備重縮合反応槽において連続的に重縮合反応させて低重合ポリマーを得る工程について説明する。本発明において使用する予備重縮合反応槽について、その型式は特に制限されるものではないが、例えば、縦型攪拌重合槽、横型攪拌重合槽、薄膜蒸発式重合槽などを用いることができる。
【００４４】
特に高粘度品を生産する際、重合効率を上げるために、予備重縮合反応または後述する重縮合反応において、重縮合反応触媒を用いてもよい。重縮合反応触媒は、前述のスラリーまたはエステル化反応槽に添加してもよいし、重縮合反応槽に添加してもよい。重縮合反応触媒としては、有機チタン化合物が一般的に用いられる。エステル化反応触媒と同じ触媒を重縮合反応触媒として用いることもできる。その添加量はエステル化同様２５〜７５ｐｐｍ追添加することが好ましく、３０〜７０ｐｐｍがより好ましい。予備重縮合反応装置に添加する触媒量を上乗せして、エステル化反応槽に一括添加した場合は、ヘイズや濾過圧力上昇速度が上昇することがある。
【００４５】
予備重縮合反応槽は１基または同種または異種の複数基の槽を直列する複数槽とすることができる。予備重縮合反応の反応温度は好ましくは２１０〜２７０℃、より好ましくは２２０〜２６０℃で圧力は好ましくは７ｋＰａ以下、より好ましくは１〜６ｋＰａの減圧下で行うことが好ましい条件として挙げられる。予備重縮合反応により得られる低重合ポリマーの平均重合度は通常２０〜５０が好ましい。
【００４６】
本発明において最終重合機を用いる場合、その型式は特に制限されるものではないが、例えば、横型１軸反応機、横型２軸反応機などを用いることができる。
【００４７】
次に、（３）前記（２）により得られる低重合ポリマーを重縮合反応槽において連続的にさらに重縮合反応させてポリブチレンテレフタレートを得る工程について説明する。最終重合機の反応温度は好ましくは２２０〜２６０℃、より好ましくは２３０〜２５０℃で圧力は好ましくは１．３ｋＰａ以下、より好ましくは０．６７ｋＰａ以下の減圧下で行うことが好ましい条件として挙げられる。重縮合反応により得られるポリブチレンテレフタレートの平均重合度は通常７０〜１８０であることが好ましい。
【００４８】
得られたポリブチレンテレフタレートは、重縮合反応槽の底部よりダイを経てストランド状に抜き出し、冷却水にて水冷した後、ペレタイザーでカッティングし、ペレット状などの粒状体とすることが好ましい。
【００４９】
本発明の方法でポリブチレンテレフタレートを製造するに際し、本発明の目的を損なわない範囲で、通常の添加剤、例えば紫外線吸収剤、熱安定剤、滑剤、離型剤、染料および顔料を含む着色剤などを１種以上添加することができる。
【００５０】
本発明で得られるポリブチレンテレフタレートは、ヘイズが２０％以下であることが好ましい。好ましくは１０％以下、更に好ましくは５％以下である。ヘイズが２０％より高い場合は、ポリマー中に異物が多いこと意味し、成形品やフィルムにした際に、強度や表面性で問題になる。ヘイズは、試料をフェノール／四塩化エタンに溶解させ、積分式ヘーズメーターで測定することにより得られる。
【００５１】
また、本発明で得られたポリブチレンテレフタレートを濾過した際の濾過圧力上昇速度は、２ｋｇ／ｃｍ２／ｈ以下が好ましく、より好ましくは１ｋｇ／ｃｍ２／ｈ以下、さらに好ましくは０．５ｋｇ／ｃｍ２／ｈ以下であり、特に好ましくは０．３ｋｇ／ｃｍ２／ｈ以下である。濾過圧力上昇速度が２ｋｇ／ｃｍ２／ｈを超える場合は、工程内のポリマーフィルターの濾圧上昇が早く、交換頻度が増加し運転面と品質面の両方において変動が大きく好ましくない。なおフィルターは、エステル化反応槽の出口からポリマー抜き出しダイの出口までの間に設置するのが好ましい。フィルターの孔径は５μｍ〜１００μｍが好ましい。濾過圧力が大きくなる原因としては、製造中に発生した異物が粗大化して、フィルターに目詰まりを起こすことが原因として考えられる。
【００５２】
なお、濾過圧力上昇速度は、得られたポリブチレンテレフタレートを１５０℃で４時間乾燥後、温度２５５℃〜２６５℃、濾過面積２．０ｃｍ２の１０μｍ焼結繊維フィルター、吐出量６．８ｇ／ｍｉｎの条件下で測定し、４時間濾過圧力の上昇速度を測定、１時間あたりの圧力上昇速度に換算することにより測定できる。
【００５３】
異物含有量は、３０ｐｐｍ以下が好ましく、より好ましくは２０ｐｐｍ以下、さらに好ましくは１０ｐｐｍ以下である。異物含有量が３０ｐｐｍ以上の場合は、運転面と品質面の両方において問題となることがあり、最終製品である成形品やフィルムにした際に、強度不足や表面性の悪化の原因になり好ましくない。なお、異物含有量は、濾過圧力上昇速度測定後のポリマーが付着した焼結繊維フィルターを、Ｏ−クロロフェノールに溶解させ、それをＰＴＦＥメンブレンフィルターで濾過し、乾燥した後、重量を測定し、フィルター濾上物の重量を濾過したポリマー量で割ることで算出することができる。
【実施例】
【００５４】
以下に実施例により本発明をさらに具体的に説明するが、本発明は以下の実施例に限定されるものではない。なお、実施例中、各測定値は下記のとおり求めた。
【００５５】
（１）色調（色座標ｂ値）
反射法によりスガ試験機社製カラーテスターＳＣ−３−ＣＨ型を用いて、ＪＩＳ  Ｚ  ８７３０の参考１に記載されるＬａｂ表色系におけるハンターの色差式の色座標ｂ値を測定した。測定は電源投入後４時間以上放置し、予め装置を十分安定させた後、内径６０ｍｍ、深さ３０ｍｍ、受光部が石英ガラス製である測定セルに試料ペレットをすり切り位置まで充填し、測定セルの向きを９０度ずつ４方向変えて測定し、その平均値をもって値とした。
【００５６】
（２）固有粘度
ウベローデ型粘度計とｏ−クロロフェノールを用い、２５℃において、ポリブチレンテレフタレートの濃度１．０ｄｌ／ｇ、０．５ｄｌ／ｇ及び０．２５ｄｌ／ｇの溶液粘度を測定し、粘度数を濃度０に外挿し求めた。
【００５７】
（３）ヘイズ
試料ペレット５．４ｇをフェノール／四塩化エタン（６０：４０ｗｔ％）の混合溶媒４０ｍｌに１００℃で２時間加熱溶解し、この溶液を光路長３０ｍｍのセルに入れて積分式ヘーズメーター（スガ試験機：ＨＺ−２）でヘイズを測定した。
【００５８】
（４）濾過圧力上昇速度
試料ペレットを１５０℃で４時間乾燥後、富士フィルター製フジメルトスピニングテスター（ＭＳＴ−Ｃ４００）で温度２５５℃、濾過面積２．０ｃｍ２の１０μｍ焼結繊維フィルター、吐出量６．８ｇ／ｍｉｎの条件下で測定し、４時間濾過圧力の上昇速度を測定、１時間あたりの圧力上昇速度に換算した。
【００５９】
（５）異物含有量
濾過圧力上昇速度試験終了後のポリマーが付着した焼結繊維フィルターを取り出し、Ｏ−クロロフェノール２０ｍｌ、１００℃で２時間撹拌・溶解させ、それを５０μｍのミリポア社製ＰＴＦＥメンブレンフィルターで濾過した。更にその濾液を５μｍのミリポア社製のＰＴＦＥメンブレンフィルターで再濾過し、それらを５０℃で一晩真空乾燥した後、重量を測定し、フィルター濾上物の重量を濾過したポリマー量で割ることで異物含有量を算出した。また、異物の大きさについては、上記単離した異物をキーエンス社製ＳＥＭ（ＶＥ−８８００）を用いて観察し、得られた画像をイメージアナライザーを用いて画像処理し、異物の粒径の分布を測定した。
【００６０】
実施例１
スラリー化槽、スラリー貯槽、エステル化反応槽１基、予備重合反応槽１基、最終重合機１基、ペレタイザーを直列に配した製造装置を用いた。該製造装置を用いて、まず、テレフタル酸１００ｋｇに対して１，４−ブタンジオール１００ｋｇの割合で両原料をスラリー化槽に供給し、攪拌混合を行い、スラリーを調整した後、５０℃の定温にしたスラリー貯槽に移し、スラリー貯槽からスラリーをポンプにより８０００ｋｇ／時の一定速度で精留塔を有する完全混合槽型エステル化反応槽に供給した。この際、エステル化反応槽付属の精留塔の塔頂からはテトラヒドロフランおよび水を留出させ、塔底から温度１９１℃の１，４−ブタンジオールを３２００Ｌ／時で１５０メッシュのバケットフィルターを通過させ、その一部をエステル化反応槽内へ設けたリング状のヘッダーへ導入した。リング状のヘッダーと、エステル化反応槽上部壁面との距離は７５０ｍｍでスプレーノズルを等間隔に３個配置し、１９１℃、流量１０．５Ｌ／分／個、放射角１１８°、エステル化反応槽へ３１．５Ｌ／分で連続的に噴霧した。残りの還流液は、テトラ−ｎ−ブチルチタネート（ＴＢＴ）２ｋｇ／時と合流させエステル化反応槽下部へ１３１０Ｌ／時で還流させた。エステル化反応槽は、内部へ熱媒コイルと熱媒ジャケットを上部と下部へ設ける構造となっており、反応条件は内部液温度２３０℃にてコイル入り熱媒量を制御させ、熱媒ジャケットは下部を２２５℃にて加熱し、上部ジャケット温度は２００℃とした。エステル化反応槽の圧力は８０ｋＰａで維持し、滞留時間１．８時間でエステル化反応槽におけるジカルボン酸の反応率９６％、平均重合度２．２のオリゴマーを得た。引き続いてこのオリゴマーをギヤポンプにて予備重合反応槽に供給し、温度２５５℃、圧力２．０ｋＰａで維持し、滞留時間２時間で重縮合反応させ、平均重合度２８、固有粘度０．３０の低重合ポリマーを得た。
【００６１】
この低重合ポリマーを重縮合反応槽（横型２軸反応機）に供給し、温度２４８℃、圧力１２０Ｐａ。滞留時間１．５時間の条件で重縮合反応させ平均重合度１０７のポリマーを得た。このポリマーをギヤポンプによりポリマーフィルターならびにダイを経て系外にストランド状に吐出し、冷却水により冷却し、ペレタイザーによりペレット化した。
【００６２】
上記条件にて１２０日間連続運転後、得られたペレットはｂ値５、固有粘度１．０ｄｌ／ｇ、ヘイズ３％、濾過圧力上昇速度０．１ｋｇ／ｃｍ２／ｈ、異物（粒径１０μｍ、１００μｍにピークを有する）含有量２ｐｐｍと成形品やフィルムに適したポリマーであった。その結果を表１に示す。
【００６３】
実施例２
エステル化反応槽内部へ設けたリング状のヘッダーから、２００℃、流量８．６Ｌ／分／個、エステル化反応槽へ２５．８Ｌ／分で噴霧し、残りをエステル化反応槽下部へ１６５２Ｌ／時で還流させたこと以外は、実施例１と同様の方法にて行った。結果、異物含有量は低めにて推移し成形品やフィルムに適したポリマーであった。その結果を表１に示す。
【００６４】
実施例３
エステル化反応槽内部へ設けたリング状のヘッダーから、２１０℃、流量６．２Ｌ／分／個、エステル化反応槽へ１８．６Ｌ／分で噴霧し、残りをエステル化反応槽下部へ２０８４Ｌ／時で還流させたこと以外は、実施例１と同様の方法にて行った。結果、異物含有量は微少ながら上昇したが成形品やフィルムに適したポリマーであった。その結果を表１に示す。
【００６５】
実施例４
エステル化反応槽内部へ設けたリング状のヘッダーから、２２０℃、流量３．５Ｌ／分／個、エステル化反応槽へ１０．５Ｌ／分で噴霧し、残りをエステル化反応槽下部へ２５７０Ｌ／時で還流させたこと以外は、実施例１と同様の方法にて行った。結果、異物含有量は微少ながら上昇したが成形品やフィルムに適したポリマーであった。その結果を表１に示す。
【００６６】
実施例５
エステル化反応槽内部へ設けたリング状のヘッダーへスプレーノズルを等間隔に５個配置し、２２０℃、流量１．７Ｌ／分／個、エステル化反応槽へ８．５Ｌ／分で噴霧し、残りをエステル化反応槽下部へ２６９０Ｌ／時で還流させたこと以外は、実施例１と同様の方法にて行った。結果、異物含有量は若干上昇したが成形品やフィルムに適したポリマーであった。その結果を表１に示す。
【００６７】
実施例６
エステル化反応槽内部へ設けたリング状のヘッダーから、１８０℃、流量１．９Ｌ／分／個、エステル化反応槽へ５．７Ｌ／分で噴霧し、残りをエステル化反応槽下部へ２８５８Ｌ／時で還流させたこと以外は、実施例１と同様の方法にて行った。結果、異物含有量は若干上昇したが成形品やフィルムに適したポリマーであった。その結果を表１に示す。
【００６８】
実施例７
エステル化反応槽内部へ設けたリング状のヘッダーへ原料の一部の１，４−ブタンジオールを導入し、５０℃、流量３．５Ｌ／分／個、放射角１１８°、エステル化反応槽へ１０．５Ｌ／分で連続的に噴霧し、残りの１，４−ブタンジオールをスラリー化槽に供給し、スラリーポンプにより７３７０ｋｇ／時の一定速度でエステル化反応槽に供給した。この際、精留塔底部からの１，４−ブタンジオールは、テトラ−ｎ−ブチルチタネート（ＴＢＴ）と合流しエステル化反応槽へ全量還流させたこと以外は実施例１と同様の方法にて行った。結果、エステル化反応槽内部液温を加熱するコイル入り熱媒流量が上昇し、熱エネルギーが増加する結果となった。
【００６９】
実施例８
エステル化反応槽内部へ設けたリング状のヘッダーから、１７５℃で噴霧したこと以外は、実施例１と同様の方法にて行った。エステル化反応槽の液面変動が大きかった。結果を表１に示す。
【００７０】
実施例９
エステル化反応槽内部へ設けたリング状のヘッダーから、２２５℃で噴霧したこと以外は、実施例１と同様の方法にて行った。スプレー流量が変動することがあったが問題となることはなかった。結果を表１に示す。
【００７１】
実施例１０
エステル化反応槽内部へ設けたリング状のヘッダーから、２３０℃で噴霧したこと以外は、実施例１と同様の方法にて行った。結果、スプレーノズル近傍で１，４−ブタンジオールが沸騰状態となり急激に気化し、スプレー流量の変動が大きくなった。結果を表１に示す。
【００７２】
実施例１１
エステル化反応槽内部へ設けたリング状のヘッダーから、２２０℃、流量１．７Ｌ／分／個、エステル化反応槽へ５．１Ｌ／分で噴霧し、残りをエステル化反応槽下部へ２８９４Ｌ／時で還流させたこと以外は、実施例１と同様の方法にて行った。結果、異物含有量は若干上昇したが成形品やフィルムに適したポリマーであった。その結果を表１に示す。
【００７３】
実施例１２
テレフタル酸１００ｋｇに対して１，４−ブタンジオール７６ｋｇの割合で両原料をスラリー化槽に供給し、攪拌混合を行いスラリーポンプにより７０４０ｋｇ／時の一定速度で精留塔を有する完全混合槽型エステル化反応槽に供給し、滞留時間４時間でエステル化反応させ、エステル化槽付属の精留塔の塔底から２４３０Ｌ／時でバケットフィルターを通過させ、その一部をエステル化反応槽内部へ設けたリング状のヘッダーから、２１０℃、流量６．２Ｌ／分／個、エステル化反応槽へ１８．６Ｌ／分で噴霧し、残りをエステル化反応槽下部へ１３１４Ｌ／時で還流させ、平均重合度２．５のオリゴマーを得たこと以外は、実施例１と同様の方法にて行った。その結果を表１に示す。
【００７４】
実施例１３
テレフタル酸１００ｋｇに対して１，４−ブタンジオール１０９ｋｇの割合で両原料をスラリー化槽に供給し、攪拌混合を行いスラリーポンプにより８３６０ｋｇ／時の一定速度で精留塔を有する完全混合槽型エステル化反応槽に供給し、エステル化槽付属の精留塔の塔底から３４９０Ｌ／時でバケットフィルターを通過させ、その一部をエステル化反応槽内部へ設けたリング状のヘッダーから、１９１℃、流量１０．５Ｌ／分／個、エステル化反応槽へ３１．５Ｌ／分で噴霧し、残りをエステル化反応槽下部へ１６００Ｌ／時で還流させ、平均重合度２．０のオリゴマーを得たこと以外は、実施例１と同様の方法にて行った。結果、異物含有量は低めにて推移したが、エステル化反応槽内部液温を加熱するコイル入り熱媒流量が上昇し、エネルギー負荷が増加傾向となったが、連続運転に支障をきたすほどではなく成形品やフィルムに適したポリマーであった。その結果を表１に示す。
【００７５】
実施例１４
テレフタル酸１００ｋｇに対して１，４−ブタンジオール１１４ｋｇの割合で両原料をスラリー化槽に供給し、攪拌混合を行いスラリーポンプにより８５６０ｋｇ／時の一定速度で精留塔を有する完全混合槽型エステル化反応槽に供給し、エステル化槽付属の精留塔の塔底から３６５０Ｌ／時でバケットフィルターを通過させ、その一部をエステル化反応槽内部へ設けたリング状のヘッダーから、１９１℃、流量１０．５Ｌ／分／個、エステル化反応槽へ３１．５Ｌ／分で噴霧し、残りをエステル化反応槽下部へ１７６０Ｌ／時で還流させ、平均重合度２．０のオリゴマーを得たこと以外は、実施例１と同様の方法にて行った。結果、異物含有量は低めにて推移したが、エステル化反応槽内部液温を加熱するコイル入り熱媒流量が上限となり、実施例１３に比べてエネルギー負荷が更に増加傾向となったが、連続運転に支障をきたすほどではなかった。その結果を表１に示す。
【００７６】
比較例１
エステル化反応槽内部へ設けたリング状のヘッダーへスプレーノズルを等間隔に７個配置し、流量０．７Ｌ／分／個、放射角１００°、エステル化反応槽へ４．９Ｌ／分で連続的に噴霧し、残りをエステル化反応槽下部へ２９０６Ｌ／時で還流させたこと以外は、実施例１と同様の方法にて行った。結果、ノズルの口径が小さくノズル詰まりが頻繁に起こり、連続的に噴霧することができなかった。結果を表１に示す。
【００７７】
比較例２
エステル化反応槽内部へ設けたリング状のヘッダーへスプレーノズルを等間隔に５個配置し、流量０．７Ｌ／分／個、放射角１１８°、エステル化反応槽へ３．５Ｌ／分で連続的に噴霧し、残りをエステル化反応槽下部へ２９９０Ｌ／時で還流させたこと以外は、実施例１と同様の方法にて行った。結果、ノズルの口径が小さくノズル詰まりが頻繁に起こり、連続的に噴霧することができなかった。結果を表１に示す。
【００７８】
比較例３
エステル化反応槽内部へ設けたリング状のヘッダーから、２２５℃、流量１．５Ｌ／分／個、エステル化反応槽へ４．５Ｌ／分で噴霧し、残りをエステル化反応槽下部へ２９３０Ｌ／時で還流させたこと以外は、実施例１と同様の方法にて行った。その結果を表１に示す。
【００７９】
比較例４
エステル化反応槽内部へ設けたリング状のヘッダーへ原料の一部の１，４−ブタンジオールを導入し、５０℃、流量１．５Ｌ／分／個、放射角１１８°、エステル化反応槽へ４．５Ｌ／分で連続的に噴霧し、残りの１，４−ブタンジオールをスラリー化槽に供給し、スラリーポンプにより７７３０ｋｇ／時の一定速度でエステル化反応槽に供給した。この際、精留塔底部からの１，４−ブタンジオールは、テトラ−ｎ−ブチルチタネート（ＴＢＴ）と合流しエステル化反応槽へ全量還流させたこと以外は実施例１と同様の方法にて行った。結果、エステル化反応槽内部液温を加熱するコイル入り熱媒流量が上昇し、熱エネルギーが増加した。
【００８０】
比較例５
エステル化反応槽内部気相部壁面へスプレーすることなく、精留塔底部からの１，４−ブタンジオールは、テトラ−ｎ−ブチルチタネート（ＴＢＴ）と合流しエステル化反応槽へ全量還流させた。結果、気相部壁面へ異物が堆積し送液ポンプ詰まりが起こり、連続運転するには支障があった。
【００８１】
【表１】
2015165011.tif 000002
【産業上の利用可能性】
【００８２】
本製造法でポリブチレンテレフタレートを製造した場合、従来の方法で製造した場合よりも異物量を少なくすることができ、洗浄周期を長くすることができるため生産性を向上させ、品質の優れたポリブチレンテレフタレートを得ることができる。本発明で得られたポリブチレンテレフタレートは品質に優れるので各種の自動車部品や電気・電子部品などに有用に用いることができる。